(57)【要約】【課題】基材と、配向層と、位相差層と、表面材層とが順次積層された構成の光学フィルムにおいて、その位相差の低下を抑制することを目的とする。【解決手段】本発明に係る光学フィルム１１は、透明フィルム材による基材１２と、配向層１３と、位相差層１４と、表面材層１５とがこの順に積層された光学フィルムであって、位相差層１４は３５０ｎｍ以下に吸収スペクトルを有する液晶組成物により構成され、表面材層１５は３５０ｎｍ以下に極大吸収スペクトルを有する光安定剤を含む樹脂組成物により構成されている。【選択図】図１
2016071229.tif 000002
【特許請求の範囲】
【請求項１】
透明フィルム材による基材と、配向層と、位相差層と、表面材層とがこの順に積層された光学フィルムであって、
前記位相差層は３５０ｎｍ以下に吸収スペクトルを有する液晶組成物により構成され、
前記表面材層は３５０ｎｍ以下に極大吸収スペクトルを有する光安定剤を含む樹脂組成物により構成されている
光学フィルム。
【請求項２】
前記光安定剤は、トリアジン系の紫外線吸収剤である
請求項１に記載の光学フィルム。
【請求項３】
前記トリアジン系の紫外線吸収剤は、２−（４，６−ビス（２，４−ジメチルフェニル）−１，３，５−トリアジン−２−イル）−５−ヒドロキシフェニルと、Ｃ１０〜Ｃ１６のアルキルオキシメチルオキシランとの反応生成物である
請求項２に記載の光学フィルム。
【請求項４】
前記表面材層は、ハードコート層、反射防止層、及び防眩層のいずれかである
請求項１乃至３の何れか１項に記載の光学フィルム。
【請求項５】
タッチパネル用である
請求項１乃至４の何れか１項に記載の光学フィルム。
【請求項６】
請求項１乃至５の何れかに記載の光学フィルムの前記表面材層の上に、タッチパネル用センサーフィルムが設けられた
光学フィルム。
【請求項７】
請求項１乃至６の何れかに記載の光学フィルムが、液晶表示パネルのパネル面に配置されてなる
画像表示装置。
【請求項８】
透明フィルム材による基材の上に、配向層と、位相差層と、表面材層とがこの順に積層された光学フィルムの製造方法であって、
前記基材の上に、配向層を作製する配向層作製工程と、
前記配向層の上に、３５０ｎｍ以下に吸収スペクトルを有する液晶組成物による位相差層を作製する位相差層作製工程と、
前記位相差層の上に、３５０ｎｍ以下に極大吸収スペクトルを有する光安定剤を含む樹脂組成物により表面材層を作製する表面材層作製工程と
を有する光学フィルムの製造方法。
【発明の詳細な説明】
【技術分野】
【０００１】
本発明は、光学フィルムに関し、例えば液晶表示パネルの出射光を円偏光に変換する１／４波長板とタッチパネル用センサーフィルムとの積層体に係る光学フィルムである。
【背景技術】
【０００２】
従来、液晶表示装置は、駆動用の透明電極を作製してなるガラス板により液晶材料を挟持して液晶セルが構成され、この液晶セルを直線偏光板により挟持して液晶表示パネルが構成される。これにより液晶表示装置は、透明電極への印加電圧に応じて透過光の光量を変化させ、所望の画像を表示する。
【０００３】
このように構成される液晶表示装置は、液晶表示パネルからの出射光が直線偏光により出射されることになり、偏光サングラスを装着した状態では見る向きによって著しく表示画面が暗くなる。特許文献１等には、液晶表示パネルの出射面に１／４波長板を配置し、液晶表示パネルからの直線偏光による出射光を円偏光に変換して出射することにより、偏光サングラスを装着した場合でも確実に視聴できるようにする構成が開示されている。また、特許文献２には液晶材料を硬化させて１／４波長位相差層を作製し、さらにハードコート層を作製することにより、１／４波長板を作製する構成が開示されている。なお、ここで、１／４波長位相差層とは、透過光に１／４波長分の位相差を付与し、１／４波長板としての光学的機能を担う光学機能層である。また、特許文献３には、同様に、透明フィルム材の上に、硬化した液晶材料により位相差層を作製し、さらにこの位相差層の上に保護層を作成して位相差層を保護する構成が開示されている。
【０００４】
また、この種の液用表示装置では、近年、タッチパネルによりユーザーインターフェースが構成されている。すなわち、このような液晶表示装置は、液晶表示パネルの出射面にタッチパネル用センサーフィルムが配置されると共に、このタッチパネル用センサーフィルムが駆動回路で駆動され、これによりタッチパネルによるユーザーインターフェースが構成される。このタッチパネル用センサーフィルムは、抵抗型、静電容量型等、種々の方式が提供されており、静電容量方式においては、画像表示装置の最表面に配置するカバーガラスに、タッチパネル用センサーフィルムに係る電極を一体に作製する方式（ＯＧＳ：Ｏｎｅ  Ｇｌａｓｓ  Ｓｏｌｕｔｉｏｎ）が提案されている。このＯＧＳによれば、タッチパネル用センサーフィルムの構成を簡略化し、さらに全体の厚みを薄くすることができる。
【０００５】
ところで、画像表示装置において、液晶表示パネルの出射面に１／４波長板、タッチパネル用センサーフィルムの積層体を配置すれば、偏光サングラスを装着した場合でも確実に視聴できるようになり、かつタッチパネルによるユーザーインターフェースを構成することができる。この場合、透明フィルム材による基材の上に、硬化した液晶材料により１／４波長位相差層を作成して１／４波長板を作製することにより、ロールにより提供される透明フィルム材を搬送しながら順次処理して１／４波長板を作成することができる。また、タッチパネル用センサーフィルム４を紫外線硬化性樹脂等により１／４波長板を積層して一体化することにより、全体の厚みを薄くすることができる。
【０００６】
このように、液晶表示パネルの出射面に１／４波長板、タッチパネル用センサーフィルムの積層体を配置する構成において、例えばタッチパネル用センサーフィルムにＯＧＳ方式によるタッチパネル用センサーフィルムを適用すれば、画像表示装置の厚みを一段と薄くすることができると考えられる。しかしながら、このように液晶表示パネルの出射面に１／４波長板、タッチパネル用センサーフィルムの積層体を配置する構成において、タッチパネル用センサーフィルムにＯＧＳ方式等の厚みの薄いタッチパネル用センサーフィルムを適用すると、タッチパネルの操作に係る押圧力等により下層の位相差層の表面に傷が発生する問題がある。また、タッチパネル用センサーフィルムと１／４波長板とを貼り合せる工程でも、位相差層の表面に傷が発生する場合があり、さらには貼り合せに供する紫外線硬化性樹脂の溶剤が位相差層に浸潤することにより、位相差層の特性が劣化する問題もある。
【０００７】
これらの問題を解決する１つの方法として、１／４波長板の表面にハードコート層を作成し、位相差層の傷付きを防止し、さらには紫外線硬化性樹脂の溶剤の浸潤を防止する方法が考えられる。
【０００８】
しかしながら、１／４波長板の表面にハードコート層等の表面材層が設けられた構成の光学フィルムとした場合、その位相差層側（表面材層側）から紫外線を照射すると、位相差の低下（リタデーションドロップ）が生じることが分かった。
【先行技術文献】
【特許文献】
【０００９】
【特許文献１】特開２００５−３５２０６８号公報
【特許文献２】特開２００９−１０３９００号公報
【特許文献３】特許第４７９７３２０号公報
【発明の概要】
【発明が解決しようとする課題】
【００１０】
本発明は、このような実情に鑑みてなされたものであり、基材と、配向層と、位相差層と、表面材層とが順次積層された構成の光学フィルムにおいて、その位相差の低下を抑制することを目的とする。
【課題を解決するための手段】
【００１１】
本発明者は、上述した課題を解決するために鋭意研究を重ねた。その結果、位相差層上に表面材層が設けられた構成の光学フィルムにおいて、その表面材層に特定の光安定剤を含有させることにより、位相差の低下を抑制できることを見出し、本発明を完成するに至った。具体的に、本発明は、以下のものを提供する。
【００１２】
（１）本発明は、透明フィルム材による基材と、配向層と、位相差層と、表面材層とがこの順に積層された光学フィルムであって、前記位相差層は３５０ｎｍ以下に吸収スペクトルを有する液晶組成物により構成され、前記表面材層は３５０ｎｍ以下に極大吸収スペクトルを有する光安定剤を含む樹脂組成物により構成されている光学フィルムである。
【００１３】
（２）また本発明は、上述した（１）の発明において、前記光安定剤は、トリアジン系の紫外線吸収剤である光学フィルムである。
【００１４】
（３）また本発明は、上述した（２）の発明において、前記トリアジン系の紫外線吸収剤は、２−（４，６−ビス（２，４−ジメチルフェニル）−１，３，５−トリアジン−２−イル）−５−ヒドロキシフェニルと、Ｃ１０〜Ｃ１６のアルキルオキシメチルオキシランとの反応生成物である光学フィルムである。
【００１５】
（４）また本発明は、上述した（１）乃至（３）の何れかの発明において、前記表面材層は、ハードコート層、反射防止層、及び防眩層のいずれかである光学フィルムである。
【００１６】
（５）また本発明は、上述した（１）乃至（４）の何れかの発明において、タッチパネル用である光学フィルムである。
【００１７】
（６）本発明は、（１）乃至（５）の何れかに記載の光学フィルムの前記表面材層の上に、タッチパネル用センサーフィルムが設けられた光学フィルムである。
【００１８】
（７）本発明は、（１）乃至（６）の何れかに記載の光学フィルムが、液晶表示パネルのパネル面に配置されてなる画像表示装置である。
【００１９】
（８）本発明は、長尺の透明フィルム材による基材を搬送しながら順次処理してパターン位相差フィルムを作製するパターン位相差フィルムの製造方法において、前記基材の上に、配向層を作製する配向層作製工程と、前記配向層の上に、３５０ｎｍ以下に吸収スペクトルを有する液晶組成物による位相差層を作製する位相差層作製工程と、前記位相差層の上に、３５０ｎｍ以下に極大吸収スペクトルを有する光安定剤を含む樹脂組成物により表面材層を作製する表面材層作製工程とを有するパターン位相差フィルムの製造方法である。
【発明の効果】
【００２０】
本発明によれば、基材と、配向層と、位相差層と、表面材層とが順次積層された構成の光学フィルムにおいて、その位相差の低下を効果的に抑制することができる。
【図面の簡単な説明】
【００２１】
【図１】光学フィルムの説明に供する図である。
【図２】光学フィルムについて、基材側から紫外線を照射させたときのリタデーションドロップと、位相差層側から紫外線を照射させたときのリタデーションドロップとを測定したグラフ図である。
【図３】１６種類の光安定剤を添加することで表面材層（ハードコート層）を形成させた各光学フィルム（試験例−１〜１６）について、表面材層側から紫外線を照射したときのリタデーションドロップを測定した結果を示すグラフ図である。
【図４】光学フィルムの製造工程を示す図である。
【図５】画像表示装置を示す断面図である。
【発明を実施するための形態】
【００２２】
以下、本発明の具体的な実施形態（以下、「本実施の形態」という）について、図面を参照しながら説明する。なお、本発明は、以下の実施形態に限定されるものではなく、本発明の要旨を変更しない範囲で種々の変更が可能である。
【００２３】
≪１．光学フィルムの全体構成≫
図１は、本実施の形態に係る画像表示装置に適用される光学フィルムを示す図である。この画像表示装置は、液晶表示パネルのパネル面（視聴者側面）に、光学フィルム１１が配置され、この光学フィルム１１により液晶表示パネルからの出射光を円偏光に変換して出射し、これにより偏光サングラスを装着した状態での見る向きによる明暗の変化を緩和する。なお、画像表示装置の構成については後述する。
【００２４】
光学フィルム１１は、基材１２の一方の面に、配向層１３と、位相差層１４と、表面材層１５とが順次積層されて設けられている。なお、基材１２の他方の面には、必要に応じて、プライマー層と、粘着層と、セパレータフィルムとが順次設けるようにしてもよい。
【００２５】
ところが、このように基材１２の上に、配向層１３と、位相差層１４と、表面材層１５とを順次積層させた構成の光学フィルムの場合、その位相差層１４側（表面材層１５側）から紫外線を照射したとき、その光学フィルムの位相差の低下（以下、「リタデーションドロップ」ともいう）が生じるという問題がある。
【００２６】
図２は、ＴＡＣ基材上に、配向層と、位相差層とを順次積層させた光学フィルムと、その位相差層上に表面材層（ここではハードコート（ＨＣ）層）を積層させた光学フィルムとについて、基材側から紫外線を照射させたときのリタデーションドロップと、位相差層側から紫外線を照射させたときのリタデーションドロップとを測定したグラフ図である。
【００２７】
この図２のグラフ図に示されるように、位相差層側から紫外線を照射させた場合には、位相差が低下してしまうことが分かる。また、この位相差の低下は、位相差層上にハードコート層（表面材層）を積層させた場合であっても生じていることが分かる。この位相差の低下は、位相差層側から紫外線を照射したことにより、その位相差層における液晶成分が分解したことにより生じたものと考えられる。
【００２８】
そこで、本発明者は、位相差の低下を抑制するために検討を重ねた結果、特定の光安定剤を含有させた樹脂組成物を位相差層１４に塗工して表面材層１５を構成することで、位相差の低下を効果的に抑制することができることを見出した。詳しくは後述するが、本実施の形態においては、３５０ｎｍ以下に吸収スペクトルを有する液晶組成物により構成される位相差層１４上に、３５０ｎｍ以下に極大吸収スペクトルを有する光安定剤を含む樹脂組成物を塗工して表面材層１５を構成する。このような光学フィルム１１によれば、基材１２の表面材層１５側に位相差層１４が設けられた構成であっても、位相差の低下を抑制して高品質なフィルムを提供することができる。
【００２９】
なお、上述した光安定剤を、位相差層１４ではなく表面材層１５に添加することにより、例えば位相差層１４に添加した場合のように液晶材料の配向性の劣化等の発生を防ぐことができる。
【００３０】
≪２．各部の詳細構成≫
［基材］
光学フィルム１１において、基材１２としては、例えばアクリル樹脂による透明フィルム材が適用される。また、その他、ＴＡＣ（トリアセチルセルロース）等の種々の透明フィルム材を適用することもできる。
【００３１】
［配向層］
配向層１３としては、その上に積層させる位相差層１４の液晶材料を配向させることができる各種の材料により構成することができる。本実施の形態においては、光配向膜により配向層（光配向層）１３を構成する。なお、光配向層１３は、光配向材料による塗工液を基材１２上に塗工し、乾燥させた後に、直線偏光により紫外線を照射して硬化させることにより作製することができ、例えば０．１μｍ程度の厚みにより作製される。
【００３２】
光配向材料としては、光配向の手法を適用可能な各種の材料を適用することができ、例えば光２量化型の材料を使用することができる。なお、この光２量化型の材料については、「Ｍ．Ｓｃｈａｄｔ，Ｋ．Ｓｃｈｍｉｔｔ，Ｖ．Ｋｏｚｉｎｋｏｖ  ａｎｄ  Ｖ．Ｃｈｉｇｒｉｎｏｖ：Ｊｐｎ．Ｊ．Ａｐｐｌ．Ｐｈｙｓ．，３１，２１５５（１９９２）」、「Ｍ．Ｓｃｈａｄｔ，Ｈ．Ｓｅｉｂｅｒｌｅ  ａｎｄ  Ａ．Ｓｃｈｕｓｔｅｒ：Ｎａｔｕｒｅ，３８１，２１２（１９９６）」に開示されている。
【００３３】
なお、配向層１３は、ラビング処理により作製してもよく、賦型処理による微細なライン状凹凸形状により作製してもよく、種々の構成を広く適用することができる。
【００３４】
［位相差層］
位相差層１４は、重合性液晶組成物（単に、「液晶組成物」ともいう）により構成される。この位相差層１４は、例えば、透過光に１／４波長分の位相差を付与する。重合性液晶組成物は、液晶性を示し分子内に重合性官能基を有する液晶化合物（以下、「棒状化合物」ともいう）を含有し、その他にアンチブロッキング剤等の添加剤が含有されてなる。
【００３５】
棒状化合物は、屈折率異方性を有し、上述した配向層１３の配向規制力により規則的に配列することにより、所望の位相差性を付与する機能を有する。棒状化合物としては、例えば、ネマチック相、スメクチック相等の液晶相を示す材料が挙げられるが、他の液晶相を示す液晶化合物と比較して規則的に配列させることが容易である点で、ネマチック相を示す棒状化合物を用いることがより好ましい。
【００３６】
ここで、本実施の形態に係る光学位相差フィルム１においては、位相差層１４として、３５０ｎｍ以下に吸収スペクトルを有する液晶組成物により構成される。
【００３７】
棒状化合物の具体例としては、例えば、下記式（１）〜（１６）で表される化合物を例示することができる。
【００３８】
【化１】
2016071229.tif 000003
【００３９】
［表面材層］
表面材層１５としては、配向層１３、位相差層１４等を保護するためのハードコート（ＨＣ）層、反射を防止するための反射防止（ＡＲ）層、防眩のための防眩（ＡＧ）層等の種々の構成とすることができる。
【００４０】
（１）光安定剤について
本実施の形態に係る光学フィルム１１においては、表面材層１５が、３５０ｎｍ以下に極大吸収スペクトルを有する光安定剤を含む樹脂組成物により構成されていることを特徴としている。このように、３５０ｎｍ以下に吸収スペクトルを有する液晶組成物により構成される位相差層１４上に、特定の光安定剤を含む樹脂組成物を塗工して表面材層１５を形成することによって、その表面材層１５側から紫外線が照射された場合でも、その紫外線による位相差の低下を効果的に抑制することができる。
【００４１】
具体的に、３５０ｎｍ以下に極大吸収スペクトルを有する光安定剤としては、例えば、トリアジン系、ベンゾトリアゾール系、ベンゾフェノン系の紫外線吸収剤が挙げられる。なお、光安定剤としては、１種類を単独で用いてもよく、２種以上を併用してもよい。
【００４２】
例えば、トリアジン系の紫外線吸収剤としては、２，４−ジフェニル−６−（２−ヒドロキシ−４−メトキシフェニル）−１，３，５−トリアジン、２，４−ジフェニル−６−（２−ヒドロキシ−４−エトキシフェニル）−１，３，５−トリアジン、２，４−ジフェニル−（２−ヒドロキシ−４−プロポキシフェニル）−１，３，５−トリアジン、２，４−ジフェニル−（２−ヒドロキシ−４−ブトキシフェニル）−１，３，５−トリアジン、２，４−ジフェニル−６−（２−ヒドロキシ−４−ブトキシフェニル）−１，３，５−トリアジン、２，４−ジフェニル−６−（２−ヒドロキシ−４−ヘキシルオキシフェニル）−１，３，５−トリアジン、２，４−ジフェニル−６−（２−ヒドロキシ−４−オクチルオキシフェニル）−１，３，５−トリアジン、２，４−ジフェニル−６−（２−ヒドロキシ−４−ドデシルオキシフェニル）−１，３，５−トリアジン、２，４−ジフェニル−６−（２−ヒドロキシ−４−ベンジルオキシフェニル）−１，３，５−トリアジン、２，４−ジフェニル−６−（２−ヒドロキシ−４−ブトキシエトキシフェニル）−１，３，５−トリアジン等が挙げられる。また、ベンゾトリアゾール系の紫外線吸収剤としては、２−（５−メチル−２−ヒドロキシフェニル）ベンゾトリアゾール、２−（２Ｈ−ベンゾトリアゾール−２−イル）−ｐ−クレゾール、２−（２Ｈ−ベンゾトリアゾール−２−イル）−４，６−ジ−ｔｅｒｔ−ペンチルフェノール、２−（２’−ヒドロキシ−５’メタクリルオキシエチルフェニル）−２Ｈ−ベンゾトリアゾール等が挙げられる。また、ベンゾフェノン系の紫外線吸収剤としては、２−ヒドロキシ−４−オクトキシベンゾフェノン、２，４−ジヒドロキシベンゾフェノン、２−ヒドロキシ−４−メトキシ−４’−クロルベンゾフェノン、２，２−ジヒドロキシ−４−メトキシベンゾフェノン、２，２−ジヒドロキシ−４，４’−ジメトキシベンゾフェノン等が挙げられる。
【００４３】
その中でも特に、トリアジン系（ヒドロキシフェニルトリアジン（ＨＰＴ）系）の紫外線吸収剤であって、下記式［ｉ］に構造式を示す、２−（４，６−ビス（２，４−ジメチルフェニル）−１，３，５−トリアジン−２−イル）−５−ヒドロキシフェニルと、Ｃ１０〜Ｃ１６（主としてＣ１２〜Ｃ１３）アルキルオキシメチルオキシランとの反応生成物であることが好ましい。
【００４４】
【化２】
2016071229.tif 000004
【００４５】
なお、上述した式［ｉ］に構造式を示すトリアジン系の紫外線吸収剤は、Ｔｉｎｕｖｉｎ４００（チバ・ジャパン株式会社製）との商品名で市販されている。
【００４６】
ここで、図３に、１６種類の光安定剤を添加することで表面材層（ハードコート層）を形成させた各光学フィルム（試験例−１〜１６）について、その表面材層側から紫外線を照射したときのリタデーションドロップを測定した結果を示す。なお、比較として、紫外線吸収剤等の光安定剤を添加せずに表面材層を形成させた光学フィルム（参照例）についての測定結果も併せて示す。
【００４７】
表１に、各試験例において表面材層に添加した光安定剤についてまとめて示す。なお、表１中の吸収波長の欄における「−」は、光安定剤としてラジカル補足剤を用いたことにより吸収波長がないことを示す。
【００４８】
【表１】
2016071229.tif 000005
【００４９】
この実証実験において、表面材層としてハードコート層を構成した光学フィルムは、以下のようにして作製した。すなわち、ＴＡＣ基材に、配向層と、透過光に１／４波長分の位相差を付与する位相差層（３２６ｎｍに極大吸収スペクトルを有する）とを順に積層させた位相差板（λ／４）を準備し、上述した光安定剤を固形分中に１質量％〜３質量％の割合で添加したＤＰＨＡ（ジペンタエリスリトールヘキサアクリレート）からなる樹脂組成物（固形分５０％となるように有機溶剤（ＭＥＫ）に溶解させた）を、その位相差板の位相差層の面にミヤバー＃８を用いて塗工し、Ｆｕｓｉｏｎ社製のＨバルブにより紫外線を照射して硬化させた。
【００５０】
リタデーションドロップの測定は、得られた光学フィルムに対して耐光試験を実施し、その耐光試験前後での位相差の低下割合を測定して行った。具体的に、耐光試験は、スガ試験機株式会社製の紫外線オートフェードメーターＵ４８を使用し、表面材層から紫外線を１００時間照射して実施した。
【００５１】
図３の測定結果のグラフ図に示されるように、参照例の光学フィルム（紫外線吸収剤を添加していない表面材層を構成した光学フィルム）では、２０％近いリタデーションドロップが生じた。これに対して、紫外線吸収剤を添加した試験例１〜１６の光学フィルムでは、リタデーションドロップを抑制することができたことが分かる。
【００５２】
そして、その中でも、光安定剤として紫外線吸収剤であるＴｉｎｕｖｉｎ４００（極大吸収スペクトル：３１０ｎｍ以下）を添加した試験例７の光学フィルムでは、リタデーションドロップが６％近くまで効果的に抑制することができたことが分かる。
【００５３】
（２）光安定剤の添加量について
表面材層１５に添加する光安定剤の添加量としては、特に限定されないが、表面材層１５を構成する樹脂組成物に含まれる固形分中の割合として０．５質量％〜１０質量％程度とすることが好ましく、０．７質量％〜５質量％とすることがより好ましく、１質量％〜３質量％とすることが特に好ましい。
【００５４】
光安定剤の添加量が固形分中で０．５質量％未満であると、添加の効果が見られない。一方で、光安定剤の添加量が固形分中で１０質量％を超えると、ヘイズが上昇し、また硬度の低下も懸念されて表面材層１５をハードコート層とした場合には好ましくない。
【００５５】
本実施の形態に係る光学フィルム１１においては、上述したように、３５０ｎｍ以下に極大吸収スペクトルを有する光安定剤を含む樹脂組成物により表面材層１５を構成することを特徴としており、このことにより、紫外線による位相差層１４の液晶成分の分解を防いで、位相差の低下を効果的に抑制することができる。
【００５６】
なお、この表面材層１５としては、上述したように、ハードコート層、反射防止層、防眩層等のいずれかとして適用することができ、それぞれの機能を果たすための添加剤を適宜添加することができる。例えば、樹脂組成物中に光拡散性粒子を添加することによって、反射防止あるいは防眩の機能を高めるようにすることができる。また、異形シリカ粒子等の無機微粒子を添加することによって、表面材層の硬度を高めてハードコート層（保護層）としての機能を高めるようにすることができる。
【００５７】
≪３．光学フィルムの製造方法≫
図４は、光学フィルム１１の製造工程を示すフローチャートである。図４に示すように、光学フィルム１１は、長尺の透明フィルム材である基材１２がロールにより提供されて製造が開始する（ＳＰ１）。
【００５８】
先ず、配向層作製工程（ＳＰ２）において、基材１２の面に、光配向層を構成する塗工液を塗工し、乾燥させた後、直線偏光による紫外線を使用した露光処理より配向層１３を作製する。
【００５９】
続いて、位相差層作製工程（ＳＰ３）において、作製した配向層１３の上に位相差層を構成する塗工液（液晶組成物）を塗工した後、乾燥、硬化させて、これにより位相差層１４を作製する。このとき、本実施の形態においては、液晶組成物として、３５０ｎｍ以下に吸収スペクトルを有する液晶組成物を用いて位相差層１４を構成する。
【００６０】
そして、続く表面材層作製工程（ＳＰ４）において、作製した位相差層１４の上に表面材を構成する塗工液を塗工し、乾燥、硬化させて、これにより表面材層１５を作製する。このとき、本実施の形態においては、３５０ｎｍ以下に極大吸収スペクトルを有する光安定剤を含む樹脂組成物を用いて表面材層１５を構成する。特に好ましくは、その光安定剤として、トリアジン系の紫外線吸収剤であって、上記式［ｉ］で構造式を示す、２−（４，６−ビス（２，４−ジメチルフェニル）−１，３，５−トリアジン−２−イル）−５−ヒドロキシフェニルと、Ｃ１０〜Ｃ１６のアルキルオキシメチルオキシランとの反応生成物を含む樹脂組成物を塗工する。
【００６１】
本実施の形態においては、このように、３５０ｎｍ以下に吸収スペクトルを有する液晶組成物を用いて位相差層１４の上に、３５０ｎｍ以下に極大吸収スペクトルを有する光安定剤を含む樹脂組成物を塗工して表面材層１５を作製することにより、得られた光学フィルム１１において、位相差層１４側から紫外線を照射した場合であっても、その位相差の低下を効果的に抑制することができる。
【００６２】
≪４．画像表示装置≫
図５は、上述した光学フィルム１１を適用した画像表示装置５０を示す断面図である。この画像表示装置５０は、バックライト装置５１、液晶表示パネル５２、１／４波長板５３、タッチパネル用センサーフィルム５４が順次配置されている。
【００６３】
この画像表示装置５０は、バックライト装置５１からの出射光を液晶表示パネル５２により空間変調して出射し、これにより所望の画像を表示する。また、この液晶表示パネル５２からの直線偏光による出射光を１／４波長板５３により円偏光に変換し、これにより偏光サングラスを装着している場合でも違和感無く種々の画像を視聴できるようにする。また、タッチパネル用センサーフィルム５４を使用してタッチパネルによるユーザーインターフェースを構成し、使い勝手を向上する。
【００６４】
そして、本実施の形態に係る光学フィルム１１は、この画像表示装置５０における１／４波長板５３に適用することができる。なお、この１／４波長板５３についての詳細な説明は省略する。
【００６５】
［バックライト装置］
バックライト装置５１は、図示しない発光ダイオード、冷陰極線管等による一次光源の出射光を液晶表示パネル５２に向けて出射する面光源装置であり、直射型、サイドライト装置型等の種々の構成を適用することができる。
【００６６】
［液晶表示パネル］
液晶表示パネル５２は、直線偏光板５５及び５６により液晶セル５７を挟持して構成され、バックライト装置５１からの出射光を光強度変調光に変換して出射することによって所望の画像を表示する。なお、液晶表示パネル５２は、出射面側の直線偏光板５５と液晶セル５７との間にカラーフィルタ（図示せず）が配置され、これにより所望のカラー画像を表示する。
【００６７】
直線偏光板５５，５６は、例えばＴＡＣ等による透明フィルムからなる基材５５Ａ，５６Ａの下面側が鹸化処理された後、光学機能層５５Ｂ，５６Ｂが配置され、さらに基材５５Ｃ，５６Ｃが配置される。なお、基材５５Ａ，５６Ａとしては、ＴＡＣに代えて、例えば、ポリ（メタ）アクリル酸メチル、ポリ（メタ）アクリル酸ブチル、（メタ）アクリル酸メチル−（メタ）アクリル酸ブチル共重合体、（メタ）アクリル酸メチル−スチレン共重合体等のアクリル樹脂等の樹脂、ソーダ硝子、カリ硝子、鉛硝子、石英硝子等の硝子等を適用することができる。また、基材５５Ｃ，５６Ｃは、基材５５Ａ，５６Ａと同様の材料を適用することができる。
【００６８】
光学機能層５５Ｂ，５６Ｂは、直線偏光板としての光学的機能を担う部位であり、例えばポリビニルアルコール（ＰＶＡ）によるフィルム材に、ヨウ素化合物分子を吸着配向させて作製される。
【００６９】
バックライト装置５１側の直線偏光板５６は、粘着剤により液晶セル５７の入射面に配置される。１／４波長板５３側の直線偏光板５５は、１／４波長板５３と一体化されて、直線偏光板５５と１／４波長板５３との積層体による光学フィルム５９に加工された後、粘着剤により液晶セル５７の出射面に１／４波長板５３と一体に配置される。
【００７０】
液晶セル５７は、駆動用の透明電極を形成してなるガラス板５７Ａ及び５７Ｂにより液晶材料５７Ｃを挟持して構成される。ここで、液晶材料は、例えばＩＰＳ（Ｉｎ  Ｐｌａｎｅ  Ｓｗｉｔｃｈｉｎｇ）等、液晶表示装置に適用される種々の液晶材料を広く適用することができる。
【００７１】
［タッチパネル用センサーフィルム］
タッチパネル用センサーフィルム５４は、抵抗型、静電容量型等の、タッチパネルのユーザーインターフェースを構成する各種フィルム材を広く適用することができる。その中でも、本実施の形態においては、タッチパネル用センサーフィルム５４には、ＯＧＳ方式による静電容量方式が適用されることが好ましい。これにより、タッチパネル用センサーフィルム５４は、画像表示装置５０の最表層のカバーガラスにタッチパネル用センサーフィルムに係る電極が形成され、またこのカバーガラスの電極に対応する対向電極を作製してなるフィルム材が、カバーガラスと対向するように保持されて構成されるようになる。このような構成の画像表示装置５０では、従来に比してタッチパネル用センサーフィルム５４の厚みを薄くし、さらには構成を簡略化できるようになる。
【００７２】
タッチパネル用センサーフィルム５４は、接着層１６を介して１／４波長板５３に積層、接着される。なお、その接着層１６としては、紫外線硬化性樹脂等が適用される。
【００７３】
≪５．他の実施形態≫
以上、本発明の実施に好適な具体的な構成を詳述したが、本発明は、その趣旨を逸脱しない範囲で、上述の実施形態の構成を種々に変更することができる。
【００７４】
すなわち、上述した実施形態においては、１／４波長板による光学フィルムに適用する場合について述べたが、これに限られるものではなく、例えばパッシブ方式により３次元画像表示に適用されるパターン位相差フィルム等の位相差層を備えた種々の光学フィルムに広く適用することができる。
【符号の説明】
【００７５】
１１    光学フィルム
１２    基材
１３    配向層
１４    位相差層
１５    表面材層
５０    画像表示装置
５１    バックライト装置
５２    液晶表示パネル
５３    １／４波長板
５４    タッチパネル用センサーフィルム
【図１】
2016071229.tif 000006
【図２】
2016071229.tif 000007
【図３】
2016071229.tif 000008
【図４】
2016071229.tif 000009
【図５】
2016071229.tif 000010